(57)【要約】  本発明は、金属酸化物上にＰｄナノ粒子を調製及び付着させるための改善された方法に関する。【選択図】なし【特許請求の範囲】
【請求項１】
少なくとも１つの金属酸化物上にＰｄナノ粒子を付着させる方法であって、音波処理ステップを含む方法。
【請求項２】
前記少なくとも１つの金属酸化物が粉末形態（又は他の固体形態）又は層形態であり、別の材料をコーティングするために使用される、請求項１に記載の方法。
【請求項３】
ＰｄＣｌ２及び／又はＮａ２ＰｄＣｌ４である、請求項１又は２に記載の方法。
【請求項４】
前記音波処理が３０〜５０ｋＨｚの周波数で実行される、請求項１〜３のいずれか一項に記載の方法。
【請求項５】
前記音波処理が超音波浴及び／又は水浸探触子を使用することによって実行される、請求項１〜４のいずれか一項に記載の方法。
【請求項６】
少なくとも１つの還元剤（好ましくは、ギ酸ナトリウム）が前記Ｐｄ塩溶液に添加される、請求項１〜５のいずれか一項に記載の方法。
【請求項７】
少なくとも１つの界面活性剤（好ましくは、ポリエチレングリコール）が前記Ｐｄ塩溶液に添加される、請求項１〜６のいずれか一項に記載の方法。
【発明の詳細な説明】
【発明の詳細な説明】
【０００１】
本発明は、金属酸化物上にＰｄナノ粒子を調製及び付着させるための改善された方法に関する。
【０００２】
Ｐｄナノ粒子を含む触媒は非常によく知られており、広く使用されている触媒である。
【０００３】
このような触媒の中で非常に卓越した種は、いわゆるリンドラー触媒である。
【０００４】
リンドラー触媒は炭酸カルシウム担体上に付着されたパラジウムからなる不均一触媒であり、種々の形態の鉛によっても処理されている。
【０００５】
同様の触媒には他の種もあり、これらは、パラジウムナノ粒子のみが付着されており、鉛を含まない。
【０００６】
金属酸化物（触媒系の一部である）にＰｄナノ粒子をどのようにして付着させる（＝ドープする）かが知られている方法がある。従来技術から知られている付着方法は、例えば、以下のような不都合を有する：
・  Ｈ２による還元（通常の一般的な方法である）によって形成されたＰｄナノ粒子は、サイズ及び形状に関して明確に定義されたナノ粒子ではない。
・  Ｈ２還元のためにＨ２ガスがＰｄ塩溶液中にバブリングされ、これは、非常に過剰の還元剤が使用されることを意味する。
・  Ｈ２法では、ＰｄＣｌ２がＰｄ源として使用される。この塩を水中に溶解させるために、水溶性Ｐｄ複合体の形成を目的としてＮａ２ＭｏＯ４が必要とされ、これは、より長い調製時間及び触媒表面へのモリブデンの負荷を意味する。他のＰｄ塩の使用も同様にうまくいかず、逆の場合も同じである。
【０００７】
現在、Ｐｄナノ粒子を付着させる方法が音波処理ステップを含む場合、これらの不都合は克服されることが見出された。
【０００８】
従って、本発明は、金属酸化物（又は金属酸化物の混合物）上にＰｄナノ粒子を付着させるための方法に関し、本方法は音波処理ステップを含む。
【０００９】
さらに、Ｐｄ塩溶液が界面活性剤を含む場合にも、これらの不都合は克服されることが見出された。
【００１０】
従って、本発明は、金属酸化物（又は金属酸化物の混合物）上にＰｄナノ粒子を付着させるための方法に関し、本方法は、音波処理ステップも界面活性剤も含む。
【００１１】
新規の方法の利点は、例えば、以下のことである：
・  新規の方法を用いて形成されるＰｄナノ粒子はほぼ球形であり、サイズに関して明確に定義されている。
・  Ｈ２ガスが使用されない。
・  非常に高速かつ効率的な方法である。
【００１２】
ドープされたパラジウムナノ粒子は表面上で互いに分離されていてもよいし、あるいは凝集して、種々のサイズのパラジウムナノ粒子のクラスタを形成していてもよい。
【００１３】
Ｐｄナノ粒子がドープされる金属酸化物は粉末形態（又は他の固体形態）であってもよいし、あるいは金属酸化物は層として使用されることも可能であり、これは、別の材料をコーティングするために使用される。金属酸化物（１つの金属からの）であることも、種々の金属酸化物の混合物であることも可能である。
【００１４】
音波処理は、本発明に従う方法の必要不可欠な部分である。
【００１５】
音波処理は、サンプル中の粒子を攪拌するために音響エネルギーを適用する行為である。超音波周波数（２０ｋＨｚ超）が通常使用され、超音波処理（ｕｌｔｒａｓｏｎｉｃａｔｉｏｎ又はｕｌｔｒａ−ｓｏｎｉｃａｔｉｏｎ）としても知られているプロセスがもたらされる。これは通常、超音波浴又は超音波プローブを用いて適用される。
【００１６】
本発明に従う方法は、通常（そして好ましくは）、以下のステップを含む：
（ａ）任意選択的にポリエチレングリコールを添加して、Ｐｄ塩の水溶液を調製するステップ
（ｂ）ステップ（ａ）の溶液を加熱し、溶液に音波処理を行うステップ
（ｃ）還元剤、好ましくは、ギ酸塩の溶液をＰｄ溶液に添加するステップ
（ｄ）金属酸化物粉末を添加するステップ
（ｅ）ステップ（ｄ）で得られた懸濁液をろ過及び乾燥させるステップ。
【００１７】
それにより、触媒として優れた特性を有する粉末が得られる。
【００１８】
［ステップ（ａ）］
Ｐｄ塩を水（又は水性溶媒（水が少なくとも１つの他の溶媒と混合されていることを意味する））中に溶解させる。一般的に知られており、使用されている任意のＰｄ塩を使用することができる。適切な塩はＰｄＣｌ２又はＮａ２ＰｄＣｌ４である。１つのＰｄ塩であることも、２つ以上のＰｄ塩の混合物であることも可能である。さらに、少なくとも１つの界面活性剤を溶液に添加することが有利である。適切なのは、すなわちポリエチレングリコール（ＰＥＧ）、ポリビニルピロリドン（ＰＶＰ）又はグルコサミドである。
【００１９】
［ステップ（ｂ）］
ステップの溶液を通常高温まで加熱する。通常、溶媒（又は使用される溶媒混合物）の沸点よりも高い温度までは加熱しない。通常、３０℃〜８０℃の間の温度まで加熱する。音波処理は通常３０〜５０ｋＨｚの周波数で実行する。音波処理ステップの持続期間は、通常、少なくとも１０分であり、好ましくは２０分超（適切及び好ましい範囲は３０〜１２０分）である。音波処理ステップの最長持続期間は重要でない。音波処理ステップは、超音波浴又は水浸探触子の使用により実行することができる。又はさらに、両方の方法の組合せも可能である。
【００２０】
［ステップ（ｃ）］
ステップ（ｂ）の溶液に還元剤を添加する。通常、ギ酸ナトリウム溶液である。しかしながら、他のギ酸塩（又はギ酸塩の混合物）も使用され得る。任意選択的に（代わりに、又は加えて）、Ｈ２ガス、Ｌ−アスコルビン酸、及び／又はギ酸を添加することも可能である。
【００２１】
［ステップ（ｄ）］
ステップ（ｃ）の溶液に金属酸化物粉末（又は金属酸化物粉末の混合物）を添加する。通常、反応混合物を攪拌する。
【００２２】
［ステップ（ｅ）］
最後に、ステップ（ｄ）の懸濁液をろ過し、結果として得られるドープされた金属酸化物粉末を通常洗浄及び乾燥させる。
【００２３】
一部のステップを数回実行できることは明白である。例えば、音波処理はステップ（ｂ）だけでなく他のステップにおいても行うことが可能である。次に、そのようにして得られた触媒は、使用の前に活性化される。
【００２４】
以下の実施例は、本発明を説明するのに役立つ。他に記載されなければ、割合は全て重量に関するものであり、温度は摂氏温度で示される。
【００２５】
［実施例］
［酸化物粉末触媒の調製］
テトラクロロパラジウム（ＩＩ）酸ナトリウム（０．４８ｍｍｏｌ）を１３３ｍＬのＭｉｌｌｉｐｏｒｅ水中に溶解させ、ＰＥＧ−ＭＳ４０（３．２ｍｍｏｌ）を添加した。溶液を６０℃まで加熱し、この温度で音波処理を開始した。新たに調製したギ酸ナトリウム溶液（１６ｍＭ、６７ｍＬ）を添加した。溶液をこの温度でさらに６０分間音波処理し、次に室温まで冷却した後、所望の酸化物粉末を添加した。
【００２６】
Ｓａｓｏｌ  Ｐｅｒｆｏｒｍａｎｃｅ  Ｃｈｅｍｉｃａｌからの以下の市販の混合酸化物を使用した：
ＰＵＲＡＬＯＸ（登録商標）ＳＣＦａ−１６０／Ｃｅ２０（８１．０％のＡｌ２Ｏ３／１９．０％のＣｅＯ２）
ＰＵＲＡＬＯＸ（登録商標）ＴＨ１００／１５０Ｔｉ１０（８９．６％のＡｌ２Ｏ３／１０．４％のＴｉＯ２）
ＰＵＲＡＬＯＸ（登録商標）ＳＣＦａ−１９０Ｚｒ２０（７８．８％のＡｌ２Ｏ３／２１．２％のＺｒＯ２）
ＰＵＲＡＬＯＸ（登録商標）Ｍｇ２８／１００（７１．２％のＡｌ２Ｏ３／２８．８％のＭｇＯ）。
【００２７】
［アルキンからアルケンへの選択的な半水素化からの結果］
典型的な水素化実験において、１２５ｍＬのオートクレーブ反応器に、４０．０ｇの２−メチル−３−ブチン−２−オール（ＭＢＹ）、所望の量の酸化物粉末触媒、及び６ｍｇの硫黄含有触媒毒／ｍｇＰｄを添加した。水素化反応の間、加熱／冷却ジャケットにより等温条件（３３８Ｋ）を保持した。反応器にガスエントレインメント攪拌機を取り付けた。窒素雰囲気下で、必要値の純粋な水素を供給した。窒素でパージした後、反応器を水素でパージし、所望の温度に加熱した。実験中、外部リザーバーから水素を供給することにより、反応器内の圧力（３．０バール）を保持した。反応混合物を１０００ｒｐｍで攪拌した。ＭＢＹの最低転化率９５％から始めて、液体サンプル（２００μＬ）を反応器から周期的に取り出し、ガスクロマトグラフィ（ＨＰ６８９０シリーズ、ＧＣシステム）により分析した。選択性は、全ての反応生成物と比較した、所望の半水素化生成物（２−メチル−３−ブテン−２−オール（ＭＢＥ））の量として報告される。
【００２８】
【表１】
2020518432.tif 000002
【００２９】
新規の方法を用いることによって作製された触媒は、より優れた選択性を示すことが分かる。
【国際調査報告】
2020518432.tif 000003
2020518432.tif 000004
2020518432.tif 000005